(57)【要約】      （修正有）【課題】プラスチック類同士の接着、プラスチック類と金属他の異種材料の接着に好適で、引っ張り剪断接着力、耐水性、耐熱性などに優れて均衡のとれた性能を発揮する接着剤組成物を提供する。【解決手段】酸性官能基とグリシジルエーテル基を含有する幹ポリマーに（メタ）アクリル酸エステルをグラフト重合した、数平均分子量２〜５０万、酸価が１〜５０ｍｇＫＯＨのアクリル樹脂とエポキシ樹脂、イミダゾール化合物またはスルホニウム化合物を含む、接着剤組成物。【選択図】なし【特許請求の範囲】
【請求項１】
（１）分子鎖中に下記一般式で示されるユニットを有し、
【化１】
2008115239.tif 000029
（ここで、Ｒ１は水素原子またはメチル基、ｍは０または１〜５の整数から選択される異なる２個以上の数値からなる。）
さらに、下記一般式で示されるユニットを有する
【化２】
2008115239.tif 000030
（ここで、Ｒ３は炭素原子数１〜４個のアルキル基、ｎは１〜１０の整数を表す。）
アクリル共重合体（Ａ）を幹ポリマーとし、
（２）分子鎖中に下記一般式で示されるユニットを有するアクリル共重合体（Ｂ）を枝ポリマーとする
【化３】
2008115239.tif 000031
（ここで、Ｒ１は水素原子またはメチル基、Ｒ２は炭素原子数１〜１２個のアルキル基を表す。）
数平均分子量２〜５０万のアクリル樹脂（Ｃ）を含む接着剤組成物。  
【請求項２】
アクリル共重合体（Ａ）が分子鎖中にエステル基の炭素原子数４〜１２個のアクリル酸アルキルエステルを６０〜９８重量％含むものであり、アクリル（Ｃ）の酸価が１〜５０ｍｇＫＯＨである請求項１に記載の接着剤組成物。
【請求項３】
接着剤組成物が、アクリル樹脂（Ｃ）、エポキシ樹脂、および、イミダゾール化合物またはスルホニウム塩化合物のいずれかを含む請求項１または請求項２に記載の接着剤組成物。
【発明の詳細な説明】
【技術分野】
【０００１】
本発明は、引っ張り剪断接着力、耐水性、耐熱性などに優れて均衡のとれた性能を発揮する接着剤組成物に関するものである。
【背景技術】
【０００２】
アクリル樹脂は、透明性、耐光性に優れ、接着剤として着実に需要を伸ばしている。一方で、耐熱性、耐湿熱性、粘着力、接着力の保持性という点ではまだ課題が多いのが現状である。
【０００３】
エポキシ樹脂の接着剤としての優れた性能と、アクリル樹脂の粘着剤としての機能を組み合わせたいわゆるアクリル−エポキシハイブリッド型接着剤が提案されている（特許文献１参照）。本提案は、エポキシ樹脂、（メタ）アクリレート化合物および硬化剤としてのジアミン化合物またはビス（アミノ）アルキルピペラジンを含有する硬化性（メタ）アクリレート変性エポキシ樹脂組成物を提供するものである。特許文献１によれば、エポキシ樹脂接着剤の機械的強靱性は、そのままで耐衝撃性が改善され、自動車バンパーなどの接着剤用途として適しているとされている。本提案の狙うところは、
（１）高粘度エポキシ樹脂を低粘度の（メタ）アクリレートで希釈し、低粘度化して接着剤塗布作業性の改善を図ること、
（２）硬化過程で、エポキシ樹脂を前記ジアミン化合物などで硬化、架橋反応させるとともに、（メタ）アクリレートの重合を進めエポキシ−アクリルの相互侵入網目構造（以下ＩＰＮともいう）を形成し、強靱で耐衝撃性に優れた接着剤を得ようとするものと考えられる。特許文献１の狙いは大変興味深いものであるが、
（１）接着剤の粘度を単純に低くした場合には、接着剤粘性がニュートニアンとなり接着剤が流れ易くなって十分な接着剤層膜厚が得られない傾向があり、また被着体へのヌレ性が悪化し接着強度が不十分となる懸念がある、
（２）周知の通り、ジアミン化合物、ビス（アミノ）アルキルピペラジンなどの塩基性化合物（または含Ｎ原子含有化合物）の存在下では（メタ）アクリレートはきわめて重合性が乏しく、硬化のために十分に長い時間をとったとしても（メタ）アクリレートは未反応で残る懸念が払拭できず、接着強度に重大なバラツキが出ることが予測される。さらにまた、（メタ）アクリレートは嫌気性が強く、脱気（脱酸素）が不十分な場合には、同様に接着強度発現に懸念が残ることになる。
【０００４】
ポリアクリレート成分と、エポキシ成分と、カチオン開始剤とを含む硬化性接着剤が提案されている（特許文献２参照）。本提案は脆い光学素子に構造用支持体を形成するのに有用とされる。本提案になる技術は、光学用塗に適用される。
【０００５】
特許文献２に記載の接着剤は、ポリアクリレートは自己架橋することなく独自に、単独で存在する。したがって、ポリアクリレートによるエポキシへの絡み合い、エポキシの拘束、エポキシとの網目構造のバインダー力はある程度制限され、さほど強くはないことが容易に推察される。換言すれば、ポリアクリレートはずるずると歪みに引きずられ移動するだけで、本来期待されるはずのＩＰＮ効果は希薄となることが予測される。
【０００６】
ポリアクリレートは、エポキシとポリアクリレートが有する特定の官能基、カルボン酸、水酸基、で接合される場合がある。ポリアクリレートが有する官能基がカルボン酸の場合には、エポキシ樹脂が有するエポキシ基との反応が起こり、接着剤の本来のカチオン重合反応によらないゲル化が進行し、接着剤の貯蔵安定性が悪化するばかりか、十分な高分子化が阻害されるため機械的強度や接着力の低下を招く懸念がある。ポリアクリレートが有する官能基が水酸基の場合には、接着剤をカチオン重合で硬化する際、連鎖移動剤として働き、見かけの硬化速度、架橋は促進されるが、重合度の低下を招き、接着剤が脆くなって、構造接着剤としての機能を発揮しないことが懸念される。
【特許文献１】特開昭６３−２１５７１６号公報
【特許文献２】特表２００５−５０８４３５号公報
【発明の開示】
【発明が解決しようとする課題】
【０００７】
炭素繊維やガラス繊維で強化されたポリアミド、ポリフェニレンスルフィド、ＡＢＳ樹脂、エポキシ樹脂などのプラスチック類同士の接着、炭素繊維やガラス繊維で強化されたポリアミド、ポリフェニレンスルフィド、ＡＢＳ樹脂、エポキシ樹脂などのプラスチック類と金属他の異種材料の接着に好適で、引っ張り剪断接着力、耐水性、耐熱性などに優れて均衡のとれた性能を発揮する接着剤組成物を提供する。
【課題を解決するための手段】
【０００８】
本発明は、（１）分子鎖中に下記一般式で示されるユニットを有し、
【０００９】
【化１】
2008115239.tif 000002
【００１０】
（ここで、Ｒ１は水素原子またはメチル基、ｍは０または１〜５の整数から選択される異なる２個以上の数値からなる。）
さらに、下記一般式で示されるユニットを有する
【００１１】
【化２】
2008115239.tif 000003
【００１２】
（ここで、Ｒ３は炭素原子数１〜４個のアルキル基、ｎは１〜１０の整数を表す。）
アクリル共重合体（Ａ）を幹ポリマーとし、
（２）分子鎖中に下記一般式で示されるユニットを有するアクリル共重合体（Ｂ）を枝ポリマーとする
【００１３】
【化３】
2008115239.tif 000004
【００１４】
（ここで、Ｒ１は水素原子またはメチル基、Ｒ２は炭素原子数１〜１２個のアルキル基を表す。）
数平均分子量２〜５０万のアクリル樹脂（Ｃ）を含む接着剤組成物を提供する。
【発明の効果】
【００１５】
本発明の接着剤組成物は、フィラーや繊維で強化されたポリフェニレンスルフィド、ポリフェニレンオキシド、ナイロン、ポリカーボネート、ポリエステル樹脂、エポキシ樹脂などの熱可塑性または熱硬化性プラスチック、アルミニウム、銅、鉄、チタンなどの金属に対し優れた接着力を示し、耐水性、耐アルカリ性、耐熱性に優れてバランスのとれた構造接着剤となるものである。
【００１６】
ことさら、本発明の接着剤組成物は、炭素繊維強化で強化された熱可塑性または熱硬化性プラスチックの接着、および炭素繊維強化で強化された熱可塑性または熱硬化性プラスチックとアルミニウム、鉄、チタンなどの金属との接着に好適な接着剤組成物である。
【００１７】
本発明の接着剤組成物は、常態での接着性に優れるのはもちろんであるが、高温高湿度などの過酷な環境に置かれた場合でも接着剤の外観変化、被着体の外観変化、劣化を伴うことなく、かつ初期と変わらず良好な接着性が維持され、発揮される。
【発明を実施するための最良の形態】
【００１８】
本発明は、（１）分子鎖中に下記一般式で示されるユニットを有し、
【００１９】
【化４】
2008115239.tif 000005
【００２０】
（ここで、Ｒ１は水素原子またはメチル基、ｍは０または１〜５の整数から選択される異なる２個以上の数値からなる。）
さらに、下記一般式で示されるユニットを有する
【００２１】
【化５】
2008115239.tif 000006
【００２２】
（ここで、Ｒ３は炭素原子数１〜４個のアルキル基、ｎは１〜１０の整数を表す。）
アクリル共重合体（Ａ）を幹ポリマーとし、
（２）分子鎖中に下記一般式で示されるユニットを有するアクリル共重合体（Ｂ）を枝ポリマーとする
【００２３】
【化６】
2008115239.tif 000007
【００２４】
（ここで、Ｒ１は水素原子またはメチル基、Ｒ２は炭素原子数１〜１２個のアルキル基を表す。）
数平均分子量２〜５０万のアクリル樹脂（Ｃ）を含む接着剤組成物である。
【００２５】
本発明の接着剤組成物では、アクリル樹脂（Ｃ）は、アクリル共重合体（Ａ）を幹ポリマー（以下、マトリックスとも言う）、アクリル共重合体（Ｂ）を枝ポリマー（以下、ブランチとも言う）とするグラフト共重合体である。
【００２６】
本発明のアクリル樹脂（Ｃ）（グラフト共重合体）は、好ましくは、下記構造式で示される酸性官能基含有単量体混合物、
【００２７】
【化７】
2008115239.tif 000008
【００２８】
（ここで、Ｒ１は水素原子またはメチル基、ｍは０または１〜５の整数から選択される異なる２個以上の数値からなる。）
およびグリシジルエーテル基含有単量体（以下ＶＢＧＥとも言う）
【００２９】
【化８】
2008115239.tif 000009
【００３０】
（ここで、Ｒ３は炭素原子数１〜４個のアルキル基、ｎは１〜１０の整数を表す）
とこれと共重合可能なアクリル単量体（以上、マトリックス）、および、（メタ）アクリル酸エステルマクロモノマー（以下、ＭＭともいう）（以上、ブランチ）との共重合により製造することができる（マクロモノマー法によるグラフト共重合体の製造方法の参考文献；「ラジカル重合ハンドブック」蒲池幹治、遠藤剛監修、エヌ・ティー・エス発行（１９９９）、ｐ１５６−ｐ１５８、ｐ１９１−ｐ１９４）。
【００３１】
下記構造式で示される酸性官能基含有単量体混合物は、式中ｍが０または１〜５の整数から任意に選択される２種類以上の単量体混合物である。
【００３２】
【化９】
2008115239.tif 000010
【００３３】
（ここで、Ｒ１は水素原子またはメチル基、ｍは０または１〜５の整数から選択される異なる２個以上の数値からなる。）
酸性官能基含有単量体混合物としては、アクリル酸、β−カルボキシエチルアクリレート、アクリル酸トリマー、メタクリル酸、β−カルボキシエチルメタクリレート、メタクリル酸トリマーなどから任意に選択される２種類以上の単量体混合物が例示される。
【００３４】
酸性官能基含有単量体混合物は、例えばｍ＝０の単量体を２０％、ｍ＝１の単量体を４０％、ｍ＝２〜５の単量体を４０％で混合し共重合されるとき、例えば、仮にｍ＝０の単量体（例えば、アクリル酸）を単独で使用した場合に比較し、優れた機能を発揮する傾向が強い。酸性官能基含有単量体混合物が共重合された場合には、アクリル樹脂の被着体への粘着性、接着性が飛躍的に向上する傾向が見られる。もっとも強調すべきことは、例えばｍ＝０の単量体（例えば、アクリル酸）が単独で用いられた場合には、接着剤の耐水性、耐湿熱性がきわめて劣悪となる傾向が見られるが、例えば先のような混合物（ｍ＝０  ２０％、ｍ＝１  ４０％、ｍ＝２〜５  ４０％）（酸性官能基含有単量体混合物）として共重合された場合には、被着体への接着性、粘着性がきわめて良好となるばかりか、長期に渡る耐水性試験、耐湿熱性試験でも何らの変化を起こすことなく接着剤の優れた透明性、接着性、粘着性は試験前と同等以上に維持され、発揮される。
【００３５】
酸性官能基含有単量体混合物は、アクリル樹脂（Ｃ）の酸価が、好ましくは１〜５０ｍｇＫＯＨ、より好ましくは１．２〜３５ｍｇＫＯＨ、さらに好ましくは１．５〜２０ｍｇＫＯＨとなるよう共重合されるのが望ましい。アクリル樹脂（Ｃ）の酸価が１ｍｇＫＯＨ未満の場合には、被着体への接着性、粘着性が悪化する場合があり、また耐水性、耐湿熱性が悪くなる傾向が見られる。アクリル樹脂（Ｃ）の酸価が５０ｍｇＫＯＨを超える場合には、耐湿熱性、耐水性が悪化し、接着層が膨潤、白化、剥離を起こしやすくなる傾向が見られる。
【００３６】
グリシジルエーテル基含有単量体（ＶＢＧＥ）単量体としては、ｍ−ビニルベンジルグリシジルエーテル、ｐ−ビニルベンジルグリシジルエーテル、ｐ−ビニルベンジルブチルグリシジルエーテルなどが例示される。これらの単量体は単独でも、もしくは２種類以上の混合物であってもより。
【００３７】
グリシジルエーテル基含有単量体（ＶＢＧＥ）は、アクリル共重合体（Ａ）中に好ましくは０．０２〜５０重量％、より好ましくは０．２〜３０重量％、さらに好ましくは０．２〜２５重量％共重合されるのが望ましい。グリシジルエーテル基含有単量体（ＶＢＧＥ）の共重合量が０．０２重量％未満の場合には、アクリルポリマー間でのネットワーク、エポキシ樹脂とのグラフトが少なくなる傾向が見られ、接着剤の機械的強度や接着力がやや不足する場合が見られる。グリシジルエーテル基含有単量体（ＶＢＧＥ）が５０重量％を超えて共重合される場合には、接着剤が硬化する際に接着剤に硬化歪みが残りやすくなる傾向が見られ、接着剤の割れやひけが見られる場合がある。
【００３８】
酸性官能基含有単量体混合物、グリシジルエーテル基含有単量体（ＶＢＧＥ）と共重合できるアクリル単量体としては、アクリル酸メチル、アクリル酸エチル、アクリル酸ｎ−ブチル、アクリル酸ｔ−ブチル、アクリル酸シクロヘキシル、アクリル酸２−エチルヘキシル、アクリル酸ラウリル、アクリル酸ステアリル、アクリル酸２−ヒドロキシエチル、アクリル酸４−ヒドロキシブチル、ｐ−ヒドロキシメチルシクロヘキシルメチルアクリレート、アクリル酸２，２，２−トリフルオロエチル、メタクリル酸メチル、メタクリル酸エチル、メタクリル酸ｎ−ブチル、メタクリル酸ｔ−ブチル、メタクリル酸シクロヘキシル、メタクリル酸２−エチルヘキシル、メタクリル酸ラウリル、メタクリル酸ステアリル、メタクリル酸２−ヒドロキシエチル、メタクリル酸４−ヒドロキシブチル、ｐ−ヒドロキシメチルシクロヘキシルメチルメタクリレート、メタクリル酸２，２，２−トリフルオロエチル、γ−アクリロキシプロピルトリメトキシシラン、γ−メタクリロキシプロピルトリメトキシシラン、γ−メタクリロキシプロピルトリエトキシシランなどが例示される。これらのアクリル単量体は単独でも、もしくは２種類以上の混合物であってもよい。これらのアクリル単量体のなかでは、エステル基の炭素原子数が４〜１２個のものが望ましい傾向が見られ、接着性、粘着性、耐水性が向上する場合がある。
【００３９】
本発明では、アクリル単量体は、好ましくはエステル基の炭素原子数が４〜１２個のアクリル酸アルキルエステルを６０〜９８重量％含むものであることが望ましい。この場合に、接着剤がより強靱になり、耐衝撃性、剪断接着性、剥離強度が向上する傾向が見られる。
【００４０】
エステル基の炭素原子数が４〜１２個のアクリル酸アルキルエステルの共重合量が６０重量％未満の場合には、接着剤が脆くなる傾向が見られ、例えば、接着剤が動力を伝達するクランクなどに使用された場合、加えられた大きいトルクを伝達する際の衝撃で接着破壊を起こす場合も見られる。エステル基の炭素原子数が４〜１２個のアクリル酸アルキルエステルの共重合量が９８重量％を超える場合には、接着剤としての機能発揮が困難となる場合があり、柔らかい粘着剤となり、経時で接着面にズレや剥がれを起こしやすくなる傾向が見られる。
【００４１】
本発明の接着剤組成物では、アクリル樹脂（Ｃ）は、好ましくは、酸性官能基含有単量体混合物とグリシジルエーテル基含有単量体（ＶＢＧＥ）、これらと共重合可能なアクリル単量体、および、より好ましくは（メタ）アクリル酸エステルマクロモノマー（以下、ＭＭともいう）との共重合により製造することができる。
【００４２】
本発明の接着剤組成物で好ましく用いられる（メタ）アクリル酸エステルマクロモノマー（ＭＭ）としては、ポリメタクリル酸メチルマクロモノマー（例えば、東亞合成（株）製アロンマクロマーＡＡ−６）、ポリアクリル酸ブチルマクロモノマー（例えば、東亞合成（株）製アロンマクロマーＡＢ−６）、ポリアクリル酸２−エチルヘキシルマクロモノマー（例えば、東亞合成（株）製アロンマクロマーＡＪ−７）、ポリメタクリル酸メチル／メタクリル酸２−ヒドロキシエチル）マクロモノマー（例えば、東亞合成（株）製アロンマクロマーＡＡ−７１４）などが例示される。これらの（メタ）アクリル酸エステルマクロモノマー（ＭＭ）は単独でも、もしくは２種類以上の混合物であってもよい。
【００４３】
ラジカル重合で使用されるマクロモノマーは、分子鎖の片末端に（メタ）アクリロイル基を有するラジカル重合性オリゴマーまたはポリマーを指す。一般的にその数平均分子量は数千から数万程度である（参考文献；（１）「ラジカル重合ハンドブック」蒲池幹治、遠藤剛監修，エヌ・ティー・エス発行（１９９９），ｐ１８９−ｐ１９４、（２）「反応性高分子とその応用展開」，（株）東レリサーチセンター発行（１９９８），ｐ４８−ｐ５６、ｐ２３１−２３２）。
【００４４】
本発明では、（メタ）アクリル酸エステルマクロモノマーとは、分子鎖片末端にラジカル重合性（メタ）アクリロイル基を有する高分子またはオリゴマーを指し、分子鎖（オリゴマーまたはポリマー）が、
（１）ポリ（メタ）アクリル酸エステルからなるもの、および
（２）（メタ）アクリル酸エステルと共重合可能なラジカル重合性単量体、例えば、スチレン、アクリロニトリルなど、が共重合されたオリゴマー、コポリマーからなるものを指す。
【００４５】
本発明のアクリル樹脂（Ｃ）を含む接着剤組成物は、ポリマー粘性（レオロジー）が制御され、グラフト共重合体固有の自己構造化機能とも相まって、被着体へのなじみ、ヌレ性、浸透性が大きく改善、向上する傾向が強く見られる。また、好ましくは、（メタ）アクリル酸エステルマクロモノマー（ＭＭ）が本来有する機械的性質が反映されて、接着剤の強靱性が向上する傾向が見られる。この結果、被着体の接着性が向上し、被着体が凸凹表面を有している場合または複雑な形状をしていたとしても被着体の接着力が向上し、同時に耐衝撃性が向上し、クランクなどの駆動部に使用される場合にはエネルギー伝達効率が改善される傾向が見られる。さらにまた、良好ななじみ性、ヌレ性、浸透性は、接着剤と被着体界面の空気層を排除し、良好な透明性と低ヘイズである接着物品を与える傾向が見られる。
【００４６】
さらに驚くべきことは、好ましくは、（メタ）アクリル酸エステルマクロモノマー（ＭＭ）の共重合によりアクリル樹脂（Ｃ）がグラフト共重合体化されることで、常態では、さらに配合されるポリイソシアネート化合物、エポキシ樹脂などと酸性官能基含有単量体混合物との不用意な反応性が制御され、貯蔵安定性に十分に優れた接着剤が製造されることである。また、適切な硬化反応条件下では、さらに配合されるポリイソシアネート化合物、エポキシ樹脂などと酸性官能基含有単量体混合物との反応性が著しく促進され、強靱で、耐熱性、耐湿熱性、耐衝撃性に優れた接着製品が得られる傾向が見られる。
【００４７】
（メタ）アクリル酸エステルマクロモノマー（ＭＭ）は、酸性官能基含有単量体混合物およびグリシジルエーテル基含有単量体（ＶＢＧＥ）由来の連鎖を有するアクリル樹脂マトリックス１００重量部に対し好ましくは０．２〜２０重量％、より好ましくは０．５〜１２重量％、さらに好ましくは０．５〜８重量％導入されるのが望ましい。（メタ）アクリル酸エステルマクロモノマー（ＭＭ）の導入量が０．２重量％未満の場合には、ポリマー粘性制御が不十分である傾向が見られ、被着体へのなじみ、ヌレ性、浸透性が低下して、接着力がやや低下する場合がある。（メタ）アクリル酸エステルマクロモノマー（ＭＭ）導入量が２０重量％を超える場合には、接着力が低下し、剥離しやすくなる傾向が見られる。
【００４８】
本発明では、分子鎖中に下記一般式で示されるユニットを有するアクリル共重合体（Ａ）
【００４９】
【化１０】
2008115239.tif 000011
【００５０】
（ここで、Ｒ１は水素原子またはメチル基、ｍは０または１〜５の整数から選択される異なる２個以上の数値からなる。）
【００５１】
【化１１】
2008115239.tif 000012
【００５２】
（ここで、Ｒ３は炭素原子数１〜４個のアルキル基、ｎは１〜１０個の整数を表す）。
のガラス転移温度（以下、Ｔｇとも言う）は、好ましくは−８０〜３０℃、より好ましくは−５５〜１０℃、さらに好ましくは、−５５〜０℃であることが推奨される。アクリル共重合体（Ａ）のＴｇが−８０℃未満の場合には、ポリマー凝集力が小さくなりすぎ、接着剤が容易に凝集破壊を起こしやすくなって接着力の低下を招く傾向が見られる。アクリル共重合体（Ａ）のＴｇが３０℃を超える場合には、接着剤の靭性が損なわれ、耐衝撃性が悪化する傾向が見られる。
【００５３】
ここで、本発明では、ガラス転移温度（Ｔｇ）は、「高分子の力学的性質」（J.E.Nielsen著、小野木重治訳）（化学同人、１９７５年発行）に記載されている方法（ｐ１５〜ｐ２７）に準じて算出した。すなわち、
１／Ｔｇ＝Σ（ｗi／Ｔｇi）
（ここで、Ｔｇはアクリル樹脂のＴｇ（絶対温度  Ｋ）、Ｗｉはｉ単量体の共重合量（重量分率）、Ｔｇｉはｉ単量体から作製されたホモポリマーのガラス転移温度を表す。）
により算出した。また、共重合する単量体から作製されるホモポリマーのＴｇは前記文献「高分子の力学的性質」に記載されている値、およびアクリル単量体販売会社（例えば、三菱レイヨン、東亞合成、日本触媒工業、日本油脂など）カタログ記載値を採用し、用いた。
【００５４】
アクリル樹脂（Ｃ）の数平均分子量（以下、Ｍｎとも言う）は２〜５０万である。アクリル樹脂（Ｃ）の数平均分子量は、好ましくは、３〜３５万、さらに好ましくは５〜３０万であるのが望ましい。アクリル樹脂（Ｃ）のＭｎが２万未満の場合には、ポリマー凝集力が弱く、接着力の低下、耐衝撃性の悪化をまねく。アクリル樹脂（Ｃ）のＭｎが５０万を超える場合には、接着剤の粘性が強くなりすぎ、被着体へのヌレ性、なじみが悪化し、接着力が低下する。
【００５５】
ここで、本発明では、アクリル樹脂の数平均分子量は、ゲルパーミエーションクロマトグラフィー（ＧＰＣ）（例えば、東ソー（株）製「ＨＬＣ−８２２０  ＧＰＣ」システム）を使用し、分子量が定められたポリスチレンスタンダード（例えば、ジーエル  サイエンス社製の標準POLYSTYRENE）を分子量標準として測定した。
【００５６】
本発明のアクリル樹脂（Ｃ）は、好ましくは、ラジカル共重合で製造され、塊状重合、懸濁重合、分散重合、沈殿重合、溶液重合、乳化重合などいずれの重合方法で実施されても目的を達成することができる。
【００５７】
製造されたポリマーを使っての後工程を考慮した場合には、塊状重合、分散重合、沈殿重合、溶液重合などの無溶剤系または非水溶媒系で実施されるのが望ましい。
【００５８】
アクリル樹脂（Ｃ）の製造は、窒素ガス、アルゴンガス、ヘリウムガスなどの不活性ガス置換された重合系で実施されるのが望ましい。この際、重合系の酸素濃度は、好ましくは５ｖｏｌ％以下、より好ましくは２ｖｏｌ％以下、さらに好ましくは０．５ｖｏｌ％以下であることが望ましい。重合系中の酸素濃度が５ｖｏｌ％を超える場合には、ラジカル重合反応が系中の酸素の影響を受け、十分に進行しない場合が見られる。すなわち、重合速度が著しく遅くなり、酸素によるテロメリゼーションを受け低重合度のポリマーが多く生成する場合があり、接着剤の着色や耐水性の低下を招く傾向が見られる。
【００５９】
アクリル樹脂（Ｃ）の製造は、重合温度が好ましくは、５０〜１５０℃、より好ましくは、６０〜１４０℃で実施されるのが望ましい。重合温度が５０℃未満では、重合率が上がりにくく、製造にきわめて長時間を要する場合がある。さらに懸念されることは、製造されたポリマーの耐熱性が悪化する場合があることである。１５０℃を超えて重合が実施される場合には、ポリマー末端ラジカルの安定性が低下する傾向にあり、希望する分子量、分子量分布を有するポリマーの製造が困難となる場合がある。
【００６０】
溶液重合の際溶媒として使用できる有機溶媒としては、例えば、トルエン、キシレン、酢酸エチル、酢酸プロピル、酢酸ブチル、酢酸イソブチル、酢酸アミル、メチルアルコール、エチルアルコール、イソプロピルアルコール、ｎ−プロピルアルコール、ｎ−ブチルアルコール、ｔ−ブチルアルコール、シクロヘキサノン、シクロヘキサン、ヘキサン、ヘプタン、メチルシクロヘキサン、エチルセロソルブ、ブチルセロソルブ、プロピレングリコールモノメチルエーテル、プロピレングリコールモノブチルエーテル、エチレングリコール、ジエチレングリコール、トリエチレングリコール、プロピレングリコール、ジプロピレングリコール、トリプロピレングリコール、１，４−ブタンジオール、などが例示される。これらの有機溶媒は単独でも、２種類以上の混合物であってもよい。
【００６１】
これらの溶媒の中では、ポリマーの着色や耐熱性の低下を予防する上で、また接着剤を製造する際脱溶媒を必要とする場合には、酢酸エチル、酢酸ｎ−プロピルのような連鎖移動定数の小さいものが推奨される。
【００６２】
本発明では、アクリル樹脂（Ｃ）は、望ましくはヒンダードアミン化合物と有機過酸化物の存在下に酸性官能基含有単量体混合物を含むアクリル単量体、および（メタ）アクリル酸エステルマクロモノマー（ＭＭ）をラジカル共重合し製造されるのが推奨される。より望ましくは、ヒンダードアミン化合物と有機過酸化物との反応生成物の存在下に、酸性官能基含有単量体混合物を含むアクリル単量体、および（メタ）アクリル酸エステルマクロモノマー（ＭＭ）をラジカル共重合し製造されるのが望ましい。
【００６３】
ラジカル共重合反応はリビングラジカル重合機構で進行し、（メタ）アクリル酸エステルマクロモノマー（ＭＭ）を共重合するにもかかわらず分子量分布が狭く、高分子量のアクリル樹脂（Ｃ）が製造できる。本製造方法によって製造されたアクリル樹脂（Ｃ）を使用したとき、接着剤のレオロジーコントロールが容易で最適化され、塗布作業性が改善されるばかりでなく、被着体へのヌレ性、浸透性が改善され、接着剤の強靱性、機械的強度、耐熱性、接着力が向上する傾向が強く見られる。
【００６４】
ヒンダードアミン化合物としては、４−ベンゾイルオキシ−２，２，６，６−テトラメチルピペリジン、ビス（２，２，６，６−テトラメチル−４−ピペリジル）セバケート、ビス（１，２，２，６，６−ペンタメチル−４−ピペリジル）セバケート、３−ドデシル−１−（２，２，６，６−テトラメチル−４−ピペリジニル）ピロリジン−２，５−ジオン、Ｎ−メチル−３−ドデシル−１−（２，２，６，６−テトラメチル−４−ピペリジニル）ピロリジン−２，５−ジオン、４−ベンゾイルオキシ−２，２，６，６−テトラメチルピペリジン、Ｎ−メチル−４−ベンゾイルオキシ−２，２，６，６−テトラメチルピペリジンなどが例示される。該ヒンダードアミン化合物は単独でも、もしくは２種類以上の混合物であってもよい。
【００６５】
有機過酸化物としては、過酸化ベンゾイル、ｔ−ブチルパーオキシ−２−エチルヘキサノエート、ｔ−ブチルパーオキシベンゾエート、クメンハイドロパーオキサイド、ｔ−ブチルハイドロパーオキサイド、ジクミルパーオキサイドなどが例示される。該有機過酸化物は単独でも、もしくは２種類以上の混合物であってもよい。  
【００６６】
ヒンダードアミン化合物と有機過酸化物とは、ヒンダードアミン化合物１モルに対して有機過酸化物が、好ましくは１×１０−４モル〜２．５モル、より好ましくは５×１０−４モル〜２．０モルの割合となるよう使用される。
【００６７】
有機過酸化物の使用量が、ヒンダードアミン化合物１モルに対して１×１０−４モル未満の場合には、重合率が上がりにくくなり、重合効率が悪く、また分子量も小さいものしかできなくなる傾向にある。
【００６８】
有機過酸化物の使用量が、ヒンダードアミン化合物１モルに対して２．５モルを超えて使用される場合には、重合のリビング性が失せられ、低分子量ポリマーが大きい割合で生成する傾向にあり、アクリル樹脂（Ｃ）の分子量分布が広がる傾向が見られる。
【００６９】
ヒンダードアミン化合物は、酸性官能基含有単量体混合物、グリシジルエーテル基含有単量体（ＶＢＧＥ）を含むアクリル単量体、および（メタ）アクリル酸エステルマクロモノマー（ＭＭ）の合計量１００重量部に対して、好ましくは０．００２〜２０．０重量%、より好ましくは０．００５〜１５．０重量%、さらに好ましくは０．０２〜１２．０重量%使用されるのが望ましい。
【００７０】
ヒンダードアミン化合物の使用量が、酸性官能基含有単量体混合物、グリシジルエーテル基含有単量体（ＶＢＧＥ）を含むアクリル単量体、および（メタ）アクリル酸エステルマクロモノマー（ＭＭ）の合計量１００重量部に対して、０．００２重量%未満の場合には、重合率が上がりにくく、重合に長時間を必要とし実用性が失われる傾向にある。
【００７１】
ヒンダードアミン化合物の使用量が、酸性官能基含有単量体混合物、グリシジルエーテル基含有単量体（ＶＢＧＥ）を含むアクリル単量体、および（メタ）アクリル酸エステルマクロモノマー（ＭＭ）の合計量１００重量部に対して、２０．０重量%を超えて使用される場合には、ポリマーに着色が見られる場合があり、実用上問題になる場合がある。
【００７２】
ヒンダードアミン化合物と有機過酸化物との反応生成物は、例えば、窒素ガス、ヘリウムガスなどの不活性ガス置換された容器中で、ヒンダードアミン化合物と有機過酸化物とを混合するだけで製造することができる。  
【００７３】
以下に、アクリル樹脂（Ｃ）製造の好ましい態様の一例を示す。当然ながら、本発明がこれに限定されるものではない。
【００７４】
窒素ガス吹き込み管、温度センサー、コンデンサー、撹拌装置がついたフラスコに重合溶媒（例えば酢酸エチル／酢酸ｎ−プロピル（８０／２０重量比）の混合溶媒）を仕込む。窒素ガスをフラスコ底部に導入し、バブリングしながら３０分間保持する。この後、フラスコ内の酸素濃度を酸素濃度計「ＸＯ−３２６ＡＬＡ」（新コスモス電機（株）の酸素濃度計）で測定し、酸素濃度が０．５ｖｏｌ％未満であることを確認する。
【００７５】
窒素ガスのバブリングは継続したまま、フラスコに所定量のヒンダードアミン化合物、例えば４−ベンゾイルオキシ−２，２，６，６−テトラメチルピペリジンを仕込み、均一になるよう溶解する。溶解ができれば、有機過酸化物、例えば過酸化ベンゾイルをヒンダードアミン化合物と等モル量仕込み攪拌を継続する。昇温を開始し、３０分間で８０℃に昇温、以下８０℃に温度を保持する。
【００７６】
モノマー、例えばメタクリル酸２−エチルヘキシル／アクリル酸ｎ−ブチル／酸性官能基含有単量体混合物（例えば、下記構造式で、ｍ＝０  ２０％、ｍ＝１  ４０％、ｍ＝２および３  ４０％の混合物）、
【００７７】
【化１２】
2008115239.tif 000013
【００７８】
（ここで、Ｒ１は水素原子またはメチル基、ｍは０または１〜５の整数から選択される異なる２個以上の数値からなる。）
グリシジルエーテル基含有単量体（ＶＢＧＥ）（例えば、ビニルベンジルグリシジルエーテル）、「アロンマクロマー  ＡＡ−６」（東亞合成（株）製メタクリル酸メチルマクロモノマー）（＝５／８６／１／５／３；重量比）の混合モノマー、を２時間でフラスコ内に滴下し、滴下終了直後からサンプリングを行い、分子量と重合率を測定する。重合率が１００％になった時点で重合を終了し、冷却を開始する。
【００７９】
以上によりアクリル樹脂（Ｃ）が製造できる。
【００８０】
本発明の接着剤組成物は、アクリル樹脂（Ｃ）単独で使用することもでき、あるいは、アクリル樹脂（Ｃ）に硬化剤などを配合して使用することもできる。
【００８１】
下記にその例を記載する。
【００８２】
（１）アクリル樹脂（Ｃ）を直接被着体の一方に塗布した後、室温〜１５０℃程度の温度で乾燥して有機溶剤を除去する。これにもう一方の被着体を熱プレスなどにより圧着し、必要であれば５０〜１５０℃で加熱して、接着物品を製造する。
【００８３】
（２）アクリル樹脂（Ｃ）に、例えば、アクリル酸２−エチルヘキシル、エポキシジアクリレートオリゴマーなどのラジカル重合性希釈剤、架橋剤を添加し均一に混合する。さらに重合開始剤として、例えばクメンヒドロペルオキシド、オクチル酸コバルトなどのレドックス開始剤を添加してラジカル硬化性接着剤を製造する。レドックス開始剤に変え、ミヒラーケトンなどの光重合開始剤を添加すれば、光硬化型の接着剤を製造することができる。
【００８４】
（３）アクリル樹脂（Ｃ）に、例えば３−アミノプロピルトリメトキシシランとビスフェノールＡ型エポキシ樹脂などの硬化触媒、硬化剤を添加して２液硬化型接着剤を製造する。
【００８５】
本発明の接着剤組成物は、アクリル樹脂（Ｃ）の他にも、タルク、ベントナイト、モンモリロナイト、炭酸カルシウム、酸化亜鉛、ケイ石粉、ガラス粉、マイカ、チタン酸カリウムウィスカー、グラスウール、炭素繊維などの補強、充填用フィラー類、γ−グリシドキシプロピルトリメトキシシラン、γ−グリシドキシプロピルトリエトキシシラン、３，４−エポキシシクロヘキシルプロピルトリエトキシシランなどのシランカップリング剤などを配合することができる。
【００８６】
本発明の接着剤組成物は、被着体に塗布し別の被着体を圧着し、あるいはシート状にしたものを貼合して、好ましくは加熱処理することで接着物品を得ることができる。また、接着剤を剥離可能な保護フィルム上に塗布し、好ましくは適切な温度、好ましくは６０〜１２０℃、で適切な時間、好ましくは３０秒〜１０分、加熱しＢステージを経た後、これを被着体に圧着した後、加熱硬化し接着物品を得ることもできる。
【００８７】
本発明の接着剤組成物は、好ましくは、アクリル樹脂（Ｃ）、エポキシ樹脂、および、イミダゾール化合物またはスルホニウム塩化合物のいずれか少なくとも1種を含むものであるとき、硬化性に優れ、接着強度が優れたものとなる傾向が見られる。本発明の接着剤組成物は、好ましくは、イミダゾール化合物またはスルホニウム塩化合物のいずれかを含むが、イミダゾール化合物とスルホニウム塩化合物は同時に含まれない。
【００８８】
接着剤組成物が、アクリル樹脂（Ｃ）、エポキシ樹脂、および、イミダゾール化合物またはスルホニウム塩化合物のいずれかを含むものであるとき、グリシジルエーテル基含有単量体（ＶＢＧＥ）は、重要で有用な機能、作用を発現する。
【００８９】
すなわち、アクリル樹脂鎖同士の架橋（以下アクリルポリマーネットワークとも言う）点として作用し、アクリル樹脂とエポキシ樹脂とが硬化時に相互侵入高分子網目構造（以下ＩＰＮとも言う）を形成する際に、アクリルポリマー鎖とエポキシポリマー鎖との強固な絡み合いを促進し、接着剤の機械的強度、強靱性、耐衝撃性を向上する傾向が強く、接着剤、特に構造接着剤としての有用性を高める。
【００９０】
さらにまた、グリシジルエーテル基含有単量体（ＶＢＧＥ）は、接着剤組成物が、アクリル樹脂（Ｃ）、エポキシ樹脂、および、イミダゾール化合物またはスルホニウム塩化合物のいずれかを含むものである場合、接着剤が硬化する際、アクリル樹脂とエポキシ樹脂とのグラフト点として作用し、アクリル樹脂、エポキシ樹脂間に適度な相溶性と同時に非相溶性を提供し、またこれによりアクリル樹脂、エポキシ樹脂を一体化し、機械的強度、接着強度の高い構造接着剤を提供する。さらに適度な相溶性は接着剤の透明性を高め、光学用塗への適用性をも可能とする。
【００９１】
さらにまた、接着剤組成物が、アクリル樹脂（Ｃ）、エポキシ樹脂、および、イミダゾール化合物またはスルホニウム塩化合物のいずれかを含むものである場合、アクリル共重合体（Ａ）中に下記一般式で示される連鎖と
【００９２】
【化１３】
2008115239.tif 000014
【００９３】
（ここで、Ｒ１は水素原子またはメチル基、ｍは０または１〜５の整数から選択される異なる２個以上の数値からなる。）                      
下記一般式で示される連鎖
【００９４】
【化１４】
2008115239.tif 000015
【００９５】
（ここで、Ｒ３は炭素原子数１〜４個のアルキル基、ｎは１〜１０個の整数を表す。）
が同時に共存することで、接着剤の深部硬化性が高まり、接着剤の機械的強度が改善され、より強い接着力を発揮する傾向が見られる。
【００９６】
一方で、接着剤組成物が、アクリル樹脂（Ｃ）、エポキシ樹脂、および、イミダゾール化合物またはスルホニウム塩化合物のいずれか少なくとも1種を含むものである場合、仮に、アクリル共重合体中（Ａ）に下記一般式で示される連鎖が存在せず、
【００９７】
【化１５】
2008115239.tif 000016
【００９８】
（ここで、Ｒ３は炭素原子数１〜４個のアルキル基、ｎは１〜１０個の整数を表す）。
下記一般式で示される連鎖のみからなる場合には、
【００９９】
【化１６】
2008115239.tif 000017
【０１００】
（ここで、Ｒ１は水素原子またはメチル基、ｍは０または１〜５の整数から選択される異なる２個以上の数値からなる。）
接着剤の深部硬化性が損なわれ、被着体と接する接着剤界面は十分に硬化が進み強い接着強度を発揮するが、接着剤内面は半硬化状態（いわゆるＢステージ）あるいは未硬化状態のままとなり、接着剤が凝集破壊を起こしやすくなる。さらにまた、接着剤層の膜厚が薄い場合（例えば１００μｍ以下）、被着体として金属同士を接合する場合に顕著となる。以上の通り、接着剤組成物が、アクリル樹脂（Ｃ）、エポキシ樹脂、および、イミダゾール化合物またはスルホニウム塩化合物のいずれかを含むものである場合、アクリル共重合体（Ａ）中に、上記２つの一般式で示される連鎖が同時に共存することがきわめて重要である。
【０１０１】
接着剤組成物が、アクリル樹脂（Ｃ）、エポキシ樹脂、および、イミダゾール化合物またはスルホニウム塩化合物のいずれかを含むものである場合、フィラーの分散性、分散安定性を飛躍的に向上し、例えばモンモリロナイトなどのナノサイズ機能性フィラーのナノ分散をも可能とし、接着剤の機械的強度、耐熱性、耐湿熱性、耐水性などを向上する作用がある。
【０１０２】
接着剤組成物が、アクリル樹脂（Ｃ）、エポキシ樹脂、および、イミダゾール化合物またはスルホニウム塩化合物のいずれかを含むものである場合、エポキシ樹脂としては、ビスフェノールＡ型エポキシ樹脂、ノボラック型エポキシ樹脂、脂環式エポキシ樹脂、異節環状型エポキシ樹脂、臭素化エポキシ樹脂、脂肪族エポキシ樹脂など分子中に少なくとも１個のエポキシ基を有する化合物が例示され、これらのエポキシ樹脂は単独でも、もしくは２種類以上の混合物であってもよい（参考文献；「１４７０５の化学商品（２００５年発行）」（化学工業日報社、ｐ１１２６〜ｐ１１３５）。
【０１０３】
これらのエポキシ樹脂の中では、ビスフェノールＡ型エポキシ樹脂のような芳香族系エポキシ樹脂、脂環式エポキシ樹脂が、接着剤の貯蔵安定性、硬化性、接着強度の点で望ましく、推奨される。ビスフェノールＡ型エポキシ樹脂のような芳香族系エポキシ樹脂を使用した場合には、硬化温度がやや高め（８０〜１５０℃程度）になり、硬化時間がやや長め（１０〜１２０分程度）になる傾向が見られるが、接着剤の貯蔵安定性に優れ１液型接着剤の設計が可能となる場合が多い。脂環式エポキシ樹脂を使用した場合には、比較的低温(６０〜１２０℃程度)で速硬化性（１分〜１２０分程度）を発揮する接着剤が設計できるが、貯蔵安定性にやや不安が残るため（ポットライフは２３℃で１週間程度／接着剤２００ｇスケール）、２液型として設計するのが望ましい。いずれの場合にも、接着剤が硬化する際の収縮（線膨張係数、体積膨張係数）が少なく、ひけ、接着不良などの不具合を最小限に回避できる。
【０１０４】
接着剤組成物が、アクリル樹脂（Ｃ）、エポキシ樹脂、および、イミダゾール化合物またはスルホニウム塩化合物のいずれかを含むものである場合、エポキシ樹脂は、エポキシ樹脂とアクリル樹脂（Ｃ）の合計量を１００重量部として、エポキシ樹脂は好ましくは５〜９８重量％、より好ましくは１０〜８５重量％、さらに好ましくは２０〜８０重量％配合されるのが望ましい。エポキシ樹脂の配合量が５重量％未満の場合には、接着剤のエポキシ樹脂による架橋割合が低く、接着強度、接着剤の機械的性質に満足できるものが得られない場合が見られる。エポキシ樹脂の配合量が９８重量％を超える場合には、アクリル樹脂（Ｃ）が有する高分子量、高い強靱性、ＩＰＮ化のためのアクリルポリマーネットワーク機能が十分に活かされることがなく、接着剤が脆くなる傾向が見られ、機械的強度、接着力などが不足する場合がある。
【０１０５】
接着剤組成物が、アクリル樹脂（Ｃ）、エポキシ樹脂、および、イミダゾール化合物またはスルホニウム塩化合物のいずれかを含むものである場合、アクリル樹脂（Ｃ）とエポキシ樹脂を所定割合で配合した後、これを架橋させるための硬化剤が配合される。
【０１０６】
接着剤組成物が、アクリル樹脂（Ｃ）、エポキシ樹脂、および、イミダゾール化合物またはスルホニウム塩化合物のいずれかを含むものである場合、硬化剤は、イミダゾール化合物、または、芳香族スルホニウム塩から選択される。
【０１０７】
これらの硬化剤は、接着剤の貯蔵安定性、ポットライフと硬化特性のバランスを取る上で機能的に作用する傾向が見られる。ひいては、１液型として低中温度域（−２０〜４０℃程度）での長期貯蔵安定性を有しながら、中高温域（８０〜１５０℃程度）での安定で良好な硬化特性を発揮する傾向が見られる。
【０１０８】
これらの硬化剤は、アクリル樹脂とエポキシ樹脂の合計量に対して、好ましくは、０．２〜３０ｐｈｒ、より好ましくは、０．５〜２０ｐｈｒ、さらに好ましくは、１〜１５ｐｈｒ配合されるのが望ましい。硬化剤の配合量が０．２ｐｈｒ未満の場合には、貯蔵安定性は飛躍的に改善されるものの硬化性が極端に悪くなる傾向が見られ、接着剤の機械的強度、接着力が低下する場合が見られる。硬化剤の配合量が３０ｐｈｒを超える場合には、貯蔵安定性が悪化する傾向が見られ、またポットライフ調整が困難となる場合がある。さらに、硬化の際、硬化が急激に進むため接着剤に大きい歪みが生じ接着性が悪化する傾向が見られる。
【０１０９】
本発明で硬化剤として使用されるイミダゾール化合物としては、２−メチルイミダゾール、２−ウンデシルイミダゾール、２−ヘプタデシルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾールなどが例示される。これらのイミダゾール化合物は単独でも、もしくは２種類以上の混合物であってもよい。
【０１１０】
本発明で硬化剤として使用されるスルホニウム塩化合物としては、下記構造式で示されるものが例示される。
【０１１１】
【化１７】
2008115239.tif 000018
【０１１２】
【化１８】
2008115239.tif 000019
【０１１３】
（ここで、R３、R４、R５は炭素原子数１〜１２個のアルキル基を表す。）
【０１１４】
【化１９】
2008115239.tif 000020
【０１１５】
【化２０】
2008115239.tif 000021
【０１１６】
【化２１】
2008115239.tif 000022
【０１１７】
【化２２】
2008115239.tif 000023
【０１１８】
スルホニウム塩化合物としては、メチルフェニル−ジメチル−スルホニウムのヘキサフルオロアンチモン塩、エチルフェニル−ジメチル−スルホニウムのヘキサフルオロアンチモン塩、メチルフェニル−ジメチル−スルホニウムのヘキサフルオロホスフェート塩などが例示される。これらのスルホニウム塩は単独でも、もしくは２種類以上の混合物であってもよい。
【０１１９】
これらの硬化剤を使用し架橋反応が実施される場合には、接着剤は主としてエーテル結合で架橋構造を形成するため、耐水性や耐薬品性に優れたものとなる傾向が見られる。
【０１２０】
本発明のアクリル樹脂（Ｃ）、エポキシ樹脂、および、イミダゾール化合物またはスルホニウム塩化合物のいずれかを含む接着剤組成物は、分子鎖中に酸性官能基含有単量体混合物とビニルベンジルグリシジルエーテル（ＶＢＧＥ）に由来するユニットを併有するアクリル樹脂（Ｃ）、エポキシ樹脂、硬化剤を混合することにより製造できる。      
【０１２１】
製造の一例を挙げれば、溶液重合で作製された分子鎖中に酸性官能基含有単量体混合物とビニルベンジルグリシジルエーテル（ＶＢＧＥ）に由来するユニットを併有するアクリル樹脂（Ｃ）を真空脱溶媒可能なプラネタリーミキサーに仕込み、これに所定量のエポキシ樹脂を仕込んで攪拌、混合する。この後、真空脱溶媒を行い、接着剤の無溶剤化を行う。これに硬化剤を所定量仕込み、さらに攪拌、混合して接着剤を製造する。
【０１２２】
本発明のアクリル樹脂（Ｃ）、エポキシ樹脂、および、イミダゾール化合物またはスルホニウム塩化合物のいずれか少なくとも1種を含む接着剤組成物では、分子鎖中に酸性官能基含有単量体混合物とビニルベンジルグリシジルエーテル（ＶＢＧＥ）に由来するユニットを併有するアクリル樹脂（Ｃ）は分子鎖中に下記構造式で示される連鎖、
【０１２３】
【化２３】
2008115239.tif 000024
【０１２４】
（ここで、Ｒ１は水素原子またはメチル基、ｍは０または１〜５の整数から選択される異なる２個以上の数値からなる。）
下記構造式で示される連鎖
【０１２５】
【化２４】
2008115239.tif 000025
【０１２６】
（ここで、Ｒ３は炭素原子数１〜４個のアルキル基、ｎは１〜１０個の整数を表す。）
を有するアクリル共重合体（Ａ）を幹ポリマーとし、好ましくは、（メタ）アクリル酸エステルマクロモノマー（ＭＭ）に由来するポリ（メタ）アクリル酸エステルを枝ポリマーとするグラフト共重合体である。グラフト共重合体は幹ポリマーと枝ポリマーによる分子内非相溶構造の影響で幹ポリマーと枝ポリマーが相互に分離独立した分散構造を取ることが知られている（参考文献；「ポリマーアロイ」，高分子学会編，東京化学同人（１９８５），ｐ１９６−ｐ２２０）。このため、幹ポリマー／枝ポリマーの適度な非相溶性を有する分子鎖中に酸性官能基含有単量体混合物とビニルベンジルグリシジルエーテル（ＶＢＧＥ）に由来するユニットを併有するアクリル樹脂（Ｃ）は高分子量であることと相まってチキソトロピックなレオロジー特性を示し、このため本発明のアクリル樹脂（Ｃ）、エポキシ樹脂、および、イミダゾール化合物またはスルホニウム塩化合物のいずれか少なくとも1種を含む接着剤組成物は、適度なチキソトロピー性を示す。また同時に、既述の通り、アクリル樹脂（Ｃ）は自己構造化作用も有している。チキソトロピー（またはチクソトロピーとも言う）は、ゾル−ゲル間の変化に関するものであるが、攪拌・振動・ずり速度の増大などによる液体粘度の低下をチキソトロピー流動と呼ぶ（参考文献；「レオロジーの世界」尾崎邦宏著，工業調査会（２００４），ｐ１１４）。
【０１２７】
接着剤が適切なチキソトロピー性と自己構造化作用を有するため、被着体が複雑な形状、微細な凹凸を有する材料であっても、接着剤は隅々にまで浸透し、均一な膜厚になりやすいことと相まって、本発明のアクリル樹脂（Ｃ）、エポキシ樹脂、および、イミダゾール化合物またはスルホニウム塩化合物のいずれか少なくとも1種を含む接着剤組成物は、点でなく面での強力な接着力を発揮する。
【０１２８】
本発明の接着剤組成物は、自動車、バイク、自転車部品用（構造）接着剤として、ゴルフクラブ、釣り竿などのレジャー、スポーツ用品用接着剤として、船舶、航空機用構造接着剤として、その他、接着強度、接着剤の機械的性質、強靱性、耐水性などの耐薬品性が要求される用途に好適に適用されるものである。特に、炭素繊維強化プラスチック（ＣＦＲＰ）とアルミニウムなどの卑金属を接合する接着剤として使用されるとき、金属の電気腐食から派生する接着破壊抑制し、長期に渡って強力で、強靱な接着部材を提供する。
【０１２９】
以下、実施例を持って本発明を詳細に説明する。
【０１３０】
なお、実施例、比較例中、特に断りがなければ組成比は重量比を表す。
【０１３１】
（１）アクリル樹脂の数平均分子量は、ゲルパーミエーションクロマトグラフィー（ＧＰＣ）（例えば、東ソー（株）製「ＨＬＣ−８２２０  ＧＰＣ」システム）を使用し、分子量が定められたポリスチレンスタンダード（例えば、ジーエル  サイエンス社製の標準POLYSTYRENE）を分子量標準として測定した。
【０１３２】
（２）加熱残分はＪＩＳ  Ｋ  ５４００−１９９７に準拠し測定した。
【０１３３】
〔構造接着剤としての評価方法〕
（３）接着剤の引張り試験は、ＪＩＳ  Ｋ  ７１１３（１９９５）（プラスチックの引張試験方法）に準拠して行った。引張り速度は３００ｍｍ／ｍｉｎ．とした。
（４）接着試験
１）初期接着試験
ａ）テストピースの作製  接着剤をアルミニウム板に均一に塗布し（膜厚５０μｍ、塗布面積２５ｍｍ×２５ｍｍ）、さらに別のアルミニウム板を接着剤表面に圧着し、特に断りがない場合は１２０℃で１時間、加熱硬化させた。このテストピースを用い剪断接着力を測定した。
【０１３４】
ｂ）試験方法  Ａ−２０１７Ｐアルミニウム板（サイズ；長さ５０ｍｍ、幅２５ｍｍ、厚さ２ｍｍ）を使用し、ＪＩＳ  Ｋ  ６８５０（１９９９）（剛性被着材の引張剪断接着強さ試験方法）に準拠して行った。引張り速度は１．０ｍｍ／ｍｉｎ．で行い、特に断りがない限り試験温度は２３℃とした。
【０１３５】
２）耐水試験  （４）−１（ａ）で作製したテストピースを８０℃温水中に７２時間浸漬した。この後、（４）−１（ｂ）に従い接着性試験を行った。
【実施例】
【０１３６】
〔アクリル樹脂の製造例〕
〔アクリル樹脂（１）の製造〕  
窒素ガス吹き込み管、温度センサー、コンデンサー、撹拌装置がついた１リットル四つ口フラスコに重合溶媒として酢酸エチル／酢酸ｎ−プロピル（＝５０／５０）を４００ｇ仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１３７】
窒素ガスのバブリングは継続したまま、フラスコに４−ベンゾイルオキシ−２，２，６，６−テトラメチルピペリジンを混合モノマーの０．４重量%仕込み、均一になるよう溶解した。溶解ができれば、過酸化ベンゾイルを４−ベンゾイルオキシ−２，２，６，６−テトラメチルピペリジンと等モル量仕込み、昇温を開始する。３０分間で８０℃に昇温し、以後８０℃に温度を保持した。
【０１３８】
メタクリル酸２−エチルヘキシル／アクリル酸ｎ−ブチル／「β−ＣＥＡ」（酸性官能基含有単量体混合物、ローヌ・プーラン（株）のモノマー）（下記構造式において、Ｒ１＝Ｈ、ｍ＝０（２０％）、ｍ＝１（４０％）、ｍ＝２およびｍ＝３（４０％）の単量体混合物）
【０１３９】
【化２５】
2008115239.tif 000026
【０１４０】
／ｐ−ビニルベンジルグリシジルエーテル（ＶＢＧＥ）／「アロンマクロマーＡＡ−６」（東亞合成（株）製ポリメタクリル酸メチルマクロモノマー）（＝５／９０／１／３／１）の混合モノマー（「アロンマクロマーＡＡ−６」を除いたＴｇは−４５℃であった）４００ｇを２時間でフラスコ内に滴下し、滴下終了後４時間重合を行った後、室温まで冷却してアクリル樹脂（１）を製造した。
【０１４１】
アクリル樹脂（１）はメタクリル酸２−エチルヘキシル／アクリル酸ｎ−ブチル／「β−ＣＥＡ」／ＶＢＧＥからなるポリマーを幹ポリマーとし、「アロンマクロマーＡＡ−６」のポリマー部分（ポリメタクリル酸メチル）を枝ポリマーとするグラフト共重合体である。アクリル樹脂（１）の重合挙動を図１に示した。                    
【０１４２】
アクリル樹脂（１）は、リビングラジカル重合で製造されていることが分かる。アクリル樹脂（１）の加熱残分は５０．３％、酸価は４．０ｍｇＫＯＨ、数平均分子量は１５万であった。
【０１４３】
〔アクリル樹脂（２）の製造〕
窒素ガス吹き込み管、温度センサー、コンデンサー、撹拌装置がついた１リットル四つ口フラスコに重合溶媒として酢酸エチル／酢酸ｎ−プロピル（＝５０／５０）を４００ｇ仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１４４】
昇温を開始し、８０℃になったら以後重合中は８０℃を保持した。
【０１４５】
メタクリル酸２−エチルヘキシル／アクリル酸ｎ−ブチル／「β−ＣＥＡ」／ｐ−ビニルベンジルグリシジルエーテル（ＶＢＧＥ）／「アロンマクロマーＡＡ−６」（＝５／９０／１／３／１）の混合モノマー（「アロンマクロマーＡＡ−６」を除いたＴｇは−４５℃であった）４００ｇにノルマルドデシルメルカプタン（以下、ＭＤＭとも言う）（連鎖移動剤）１．２ｇ、α，α−アゾビスイソブチロニトリル（以下、ＡＩＢＮとも言う）（重合開始剤）６ｇを添加し均一になるまで攪拌、溶解した。この混合物を３時間でフラスコ内に滴下し、滴下終了後さらに８時間重合を行った後、室温まで冷却してアクリル樹脂（２）を製造した。
【０１４６】
アクリル樹脂（２）は、メタクリル酸２−エチルヘキシル／アクリル酸ｎ−ブチル／「β−ＣＥＡ」／ｐ−ビニルベンジルグリシジルエーテル（ＶＢＧＥ）からなるポリマーを幹ポリマーとし、「アロンマクロマーＡＡ−６」のポリマー部分（ポリメタクリル酸メチル）を枝ポリマーとするグラフト共重合体である。  
【０１４７】
アクリル樹脂（２）の加熱残分は５０．３％、酸価は４．０ｍｇＫＯＨ、数平均分子量は２．５万であった。
【０１４８】
〔アクリル樹脂（３）の製造〕
窒素ガス吹き込み管、温度センサー、コンデンサー、撹拌装置がついた１リットル四つ口フラスコに重合溶媒として酢酸エチル／酢酸ｎ−プロピル（＝５０／５０）を４００ｇ仕込んだ。窒素ガスをフラスコ底部に導入し、バブリングしながら３０分間保持した。この後、フラスコ内の酸素濃度を酸素濃度計「ＸＯ−３２６ＡＬＡ」（新コスモス電機（株）の酸素濃度計）で測定し、酸素濃度が０．２ｖｏｌ％未満であることを確認した。
【０１４９】
窒素ガスのバブリングは継続したまま、フラスコに４−ベンゾイルオキシ−２，２，６，６−テトラメチルピペリジンを混合モノマーの０．４重量%仕込み、均一になるよう溶解した。溶解ができれば、過酸化ベンゾイルを４−ベンゾイルオキシ−２，２，６，６−テトラメチルピペリジンと等モル量仕込み、昇温を開始する。３０分間で８０℃に昇温し、以後８０℃に温度を保持した。
【０１５０】
メタクリル酸２−エチルヘキシル／アクリル酸ｎ−ブチル／ｐ−ビニルベンジルグリシジルエーテル（ＶＢＧＥ）（＝５／９４／１）の混合モノマー（Ｔｇは−４５℃）４００ｇを２時間でフラスコ内に滴下し、滴下終了後４時間重合を行った後、室温まで冷却してアクリル樹脂（３）を製造した。アクリル樹脂（３）は、酸性官能基含有単量体混合物が共重合されておらず、グラフト共重合体でもない。アクリル樹脂（３）はアクリル樹脂（１）と同様な重合挙動を示した。                    
【０１５１】
アクリル樹脂（３）は、リビングラジカル重合で製造されていることが分かる。アクリル樹脂（３）の加熱残分は５０．３％、数平均分子量は１５万であった。
【０１５２】
実施例１
溶剤回収トラップが設けられた真空ラインに接続した５Ｌプラネタリーミキサーにアクリル樹脂（１）４００ｇと「ｊＥＲ  ８２８」（ジャパンエポキシレジン社のビスフェノールＡ型エポキシ樹脂）２００ｇ、γ−グリシドキシプロピルトリメトキシシラン４０ｇを仕込み、攪拌を行った。（アクリル樹脂／エポキシ樹脂＝５０／５０）攪拌しながら、１３００Ｐａに減圧し、接着剤が含有する溶剤をトラップ中に回収した。プラネタリーミキサー内の接着剤が加熱残分９８％以上となった時点で真空引きを停止した。これに「サンエイド  ＳＩ−８０Ｌ」（三新化学社のスルホニウム塩化合物）を１ｐｈｒ添加し、さらに３０分間攪拌を継続して接着剤（１）を製造した。
【０１５３】
（接着剤の引張り試験）
接着剤（１）を膜厚が２ｍｍになるようシート状に塗りのばし、１２０℃で１時間、加熱硬化させた。この硬化接着剤フィルムを３号ダンベルでカットし引張り試験を行った。
試験結果を表１に示した。
【０１５４】
（接着力の評価）
（１）初期接着力の評価
接着剤（１）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。試験結果を表２に示した。
【０１５５】
（２）耐水試験後接着力の評価
（１）で作製したテストピースを８０℃温水中に７２時間浸漬した。この後、（１）と同様に接着性試験を行った結果、結果を表１に示した。
【０１５６】
実施例２
溶剤回収トラップが設けられた真空ラインに接続した５Ｌプラネタリーミキサーにアクリル樹脂（２）１．２ｋｇと「ｊＥＲ  ８２８」（ジャパンエポキシレジン社のビスフェノールＡ型エポキシ樹脂）４００ｇ、γ−グリシドキシプロピルトリメトキシシラン１００ｇを仕込み、攪拌を行った。（アクリル樹脂／エポキシ樹脂＝６０／４０）攪拌しながら、１３００Ｐａに減圧し、接着剤が含有する溶剤をトラップ中に回収した。プラネタリーミキサー内の接着剤が加熱残分９８％以上となった時点で真空引きを停止した。これに「サンエイド  ＳＩ−８０Ｌ」（三新化学社のスルホニウム塩化合物）を１ｐｈｒ添加し、さらに３０分間攪拌を継続して接着剤（２）を製造した。
【０１５７】
これに「キュアゾール２Ｅ４ＭＺ」（四国化成社のイミダゾール化合物）を３ｐｈｒ添加し、さらに３０分間攪拌を継続して接着剤（３）を製造した。
【０１５８】
（接着剤の引張り試験）
接着剤（２）を膜厚が２ｍｍになるようシート状に塗りのばし、１２０℃で１時間、加熱硬化させた。この硬化接着剤フィルムを３号ダンベルでカットし引張り試験を行った。
試験結果を表１に示した。
【０１５９】
（接着力の評価）
（１）初期接着力の評価
接着剤（２）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。試験結果を表１に示した。
【０１６０】
（２）耐水試験後接着力の評価
（１）で作製したテストピースを８０℃温水中に７２時間浸漬した。この後、（１）と同様に接着性試験を行った結果、結果を表１に示した。          
【０１６１】
実施例３
溶剤回収トラップが設けられた真空ラインに接続した５Ｌプラネタリーミキサーにアクリル樹脂（２）１．２ｋｇと「ｊＥＲ  ８２８」（ジャパンエポキシレジン社のビスフェノールＡ型エポキシ樹脂）４００ｇ、γ−グリシドキシプロピルトリメトキシシラン１００ｇを仕込み、攪拌を行った。（アクリル樹脂／エポキシ樹脂＝６０／４０）攪拌しながら、１３００Ｐａに減圧し、接着剤が含有する溶剤をトラップ中に回収した。プラネタリーミキサー内の接着剤が加熱残分９８％以上となった時点で真空引きを停止した。これに「キュアゾール２Ｅ４ＭＺ」（四国化成社のイミダゾール化合物）を３ｐｈｒ添加し、さらに３０分間攪拌を継続して接着剤（３）を製造した。
【０１６２】
（接着剤の引張り試験）
接着剤（２）を膜厚が２ｍｍになるようシート状に塗りのばし、１２０℃で１時間、加熱硬化させた。この硬化接着剤フィルムを３号ダンベルでカットし引張り試験を行った。
試験結果を表１に示した。
【０１６３】
（接着力の評価）
（１）初期接着力の評価
接着剤（３）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。試験結果を表１に示した。
【０１６４】
（２）耐水試験後接着力の評価
（１）で作製したテストピースを８０℃温水中に７２時間浸漬した。この後、（１）と同様に接着性試験を行った結果、結果を表１に示した。  
【０１６５】
実施例４
溶剤回収トラップが設けられた真空ラインに接続した５Ｌプラネタリーミキサーにアクリル樹脂（２）１．４ｋｇと「ＥＲＬ−４２２１」（ユニオンカーバイド社の脂環式エポキシ樹脂）３００ｇを仕込み、攪拌を行った。（アクリル樹脂／エポキシ樹脂＝７０／３０）攪拌しながら、１３００Ｐａに減圧し、接着剤が含有する溶剤をトラップ中に回収した。プラネタリーミキサー内の接着剤が加熱残分９８％以上となった時点で真空引きを停止した。これに「サンエイド  ＳＩ−８０Ｌ」（三新化学社のスルホニウム塩化合物）を１ｐｈｒ添加し、さらに３０分間攪拌を継続して接着剤（４）を製造した。
【０１６６】
（接着剤の引張り試験）
接着剤（４）を膜厚が２ｍｍになるようシート状に塗りのばし、１２０℃で１時間、加熱硬化させた。この硬化接着剤フィルムを３号ダンベルでカットし引張り試験を行った。
試験結果を表１に示した。
【０１６７】
（接着力の評価）
（１）初期接着力の評価
接着剤（４）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。試験結果を表１に示した。
【０１６８】
（２）耐水試験後接着力の評価
（１）で作製したテストピースを８０℃温水中に７２時間浸漬した。この後、（１）と同様に接着性試験を行った結果、結果を表１に示した。
【０１６９】
【表１】
2008115239.tif 000027
【０１７０】
表２から、接着剤（１）、接着剤（２）、接着剤（３）、接着剤（４）は接着剤の機械的強度に優れ、さらに、接着剤（１）、接着剤（２）、接着剤（３）、接着剤（４）は接着性および耐水性試験後の接着力保持性にも優れていることが明らかとなった。以上の結果から、機械的強度の向上、接着性の向上、耐水性の向上に対するグラフト共重合体であるアクリル樹脂（Ｃ）の顕著な効果が明らかとなった。
【０１７１】
比較例１
溶剤回収トラップが設けられた真空ラインに接続した５Ｌプラネタリーミキサーにアクリル樹脂（３）１．４ｋｇと「ｊＥＲ  ８２８」（ジャパンエポキシレジン社のビスフェノールＡ型エポキシ樹脂）３００ｇを仕込み、攪拌を行った。（アクリル樹脂／エポキシ樹脂＝７０／３０）攪拌しながら、１３００Ｐａに減圧し、接着剤が含有する溶剤をトラップ中に回収した。プラネタリーミキサー内の接着剤が加熱残分９８％以上となった時点で真空引きを停止した。これに「サンエイド  ＳＩ−８０Ｌ」を１ｐｈｒ添加し、さらに３０分間攪拌を継続して接着剤（６）を製造した。
【０１７２】
（接着剤の引張り試験）
接着剤（６）を膜厚が２ｍｍになるようシート状に塗りのばし、１２０℃で１時間、加熱硬化させた。この硬化接着剤フィルムを３号ダンベルでカットし引張り試験を行った。
試験結果を表２に示した。
【０１７３】
（接着力の評価）
（１）初期接着力の評価
接着剤（５）をアルミニウム板に均一に塗布し（膜厚５０μｍ、塗布面積２５ｍｍ×２５ｍｍ）、さらに別のアルミニウム板を接着剤表面に圧着し、１２０℃で１時間、加熱硬化させた。このテストピースを用い剪断接着力を測定した。試験結果を表２に示した。
【０１７４】
（２）耐水試験後接着力の評価
（１）で作製したテストピースを８０℃温水中に７２時間浸漬した。この後、（１）と同様に接着性試験を行った結果、結果を表２に示した。
【０１７５】
【表２】
2008115239.tif 000028
【図面の簡単な説明】
【０１７６】
【図１】図１は、アクリル樹脂（１）の重合挙動を示す図である。
【図１】
2008115239.tif 000032